(57)【要約】【課題】本発明は、通常の状態では印刷インキよりなる画像や反射・回折光が互いに干渉して再生されるホログラム画像や回折格子画像等の画像が見る角度によってカラーシフトして観察され、しかも専用の検証媒体を介して観察した時には、ホログラム画像や回折格子画像等の画像の色相が変化して観察されるようにし、その偽造防止機能をより向上させた偏光性を示す偽造防止媒体およびその真偽判定方法の提供を目的とする。【解決手段】少なくとも、保護層、回折構造形成層、高屈折率層、有色層、支持体および接着層をこの相対順序で有する積層体の回折構造形成層に、この層に入射した光のうち右回転または左回転の一部の偏光を反射する偏光性顔料を少なくとも含有させる。【選択図】図１
2004163797.tif 000002
【特許請求の範囲】
【請求項１】
少なくとも、保護層、回折光を生じさせる構造が形成された層である回折構造形成層、屈折率が該回折構造形成層の平均の屈折率よりも高い層である高屈折率層、有色の層である有色層、支持体、および、粘着層を、この相対的順序で有する積層体であり、
前記回折構造形成層は、少なくとも、入射した光の右回転または左回転の少なくともいずれかの一部の偏光を反射する顔料である偏光性顔料を含有することを特徴とする偏光性を示す偽造防止媒体。
【請求項２】
少なくとも、保護層、回折光を生じさせる構造が形成された層である回折構造形成層、屈折率が該回折構造形成層の平均の屈折率よりも高い層である高屈折率層、有色の支持体である有色系支持体、および、粘着層を、この相対的順序で有する積層体であり、
前記回折構造形成層は、少なくとも、入射した光の右回転または左回転の少なくともいずれかの一部の偏光を反射する顔料である偏光性顔料を含有することを特徴とする偏光性を示す偽造防止媒体。
【請求項３】
少なくとも、透明な支持体である透明支持体、回折光を生じさせる構造が形成された層である回折構造形成層、および、屈折率が該回折構造形成層の平均の屈折率よりも高い層である高屈折率層を、この相対的順序で有する積層体が、該高屈折率層の側で粘着層を介して被貼着体に貼り付けてあり、
前記回折構造形成層は、少なくとも、入射した光の右回転又は左回転の少なくともいずれかの一部の光を反射する顔料である偏光性顔料を含有することを特徴とする偏光性を示す偽造防止媒体。
【請求項４】
少なくとも、保護層、回折光を生じさせる構造が形成された層である回折構造形成層、屈折率が該回折構造形成層の平均の屈折率よりも高い層である高屈折率層、および、有色の粘着層である有色系粘着層を、この相対的順序で有する積層体であり、
前記回折構造形成層は、少なくとも、入射した光の右回転または左回転の少なくともいずれかの一部の偏光を反射する顔料である偏光性顔料を含有することを特徴とする偏光性を示す偽造防止媒体。
【請求項５】
少なくとも、透明な支持体である透明支持体、回折光を生じさせる構造が形成された層である回折構造形成層、屈折率が該回折構造形成層の平均の屈折率よりも高い層である高屈折率層、および、有色の粘着層である有色系粘着層を、この相対的順序で有する積層体であり、
前記回折構造形成層は、少なくとも、入射した光のうち右回転または左回転の少なくともいずれかの一部の偏光を反射する顔料である偏光性顔料を含有することを特徴とする偏光性を示す偽造防止媒体。
【請求項６】
少なくとも、支持体、該支持体からの剥離性を持った保護層である剥離兼保護層、回折光を生じさせる構造が形成された層である回折構造形成層、屈折率が該回折構造形成層の平均の屈折率よりも高い層である高屈折率層、有色層、および接着層を、この相対的順序で有する積層体であり、
前記回折構造形成層は、少なくとも、入射した光のうち右回転または左回転の少なくともいずれかの一部の偏光を反射する顔料である偏光性顔料を含有することを特徴とする偏光性を示す偽造防止媒体。
【請求項７】
少なくとも、支持体、該支持体からの剥離性を持った保護層である剥離兼保護層、回折光を生じさせる構造が形成された層である回折構造形成層、屈折率が該回折構造形成層の平均の屈折率よりも高い層である高屈折率層、および、有色の接着層である有色系接着層を、この相対的順序で有する積層体であり、
前記回折構造形成層は、少なくとも、入射した光のうち右回転または左回転の少なくともいずれかの一部の偏光を反射する顔料である偏光性顔料を含有することを特徴とする偏光性を示す偽造防止媒体。
【請求項８】
前記回折構造形成層が、入射した光の右回転の少なくとも一部の光を反射する顔料である右偏光性顔料と入射した光の左回転の少なくとも一部の光を反射する顔料である左偏光性顔料を含有し、且つ、該右偏光性顔料と該左偏光性顔料とは色相が相違することを特徴とする請求項１乃至７のいずれかに記載の偏光性を示す偽造防止媒体。
【請求項９】
前記回折構造形成層が、入射した光の右回転の少なくとも一部の光を反射する顔料である右偏光性顔料を含有し右偏光性を示す回折構造形成層と、入射した光の左回転の一部の光を反射する顔料である左偏光性顔料を含有し左偏光性を示す回折構造形成層を備え、且つ、該右偏光性顔料と該左偏光性顔料とは色相が同じであることを特徴とする請求項１乃至７のいずれかに記載の偏光性を示す偽造防止媒体。
【請求項１０】
前記右偏光性顔料がねじれ軸の回転方向が右巻きである右偏光コレステリック高分子液晶顔料であることを特徴とする請求項１乃至９のいずれかに記載の偏光性を示す偽造防止媒体。
【請求項１１】
前記左偏光性顔料がねじれ軸の回転方向が左巻きである左偏光コレステリック高分子液晶顔料であることを特徴とする請求項１乃至９のいずれかに記載の偏光性を示す偽造防止媒体。
【請求項１２】
請求項１乃至１１のいずれかに記載の偏光性を示す偽造防止媒体を、円偏光板を介して目視するステップを経て真偽判定を行う真偽判定方法であって、
該円偏光板として、右回転偏光板および左回転偏光板の両方を用いることを特徴とする偽造防止媒体の真偽判定方法。
【請求項１３】
前記円偏光板を介して目視するステップで、右回転偏光板と左回転偏光板の両方を並べて前記偽造防止媒体にかざし、該右回転偏光板を介した像と該左回転偏光板を介した像を並べて見ることを特徴とする請求項１２に記載の偽造防止媒体の真偽判定方法。
【発明の詳細な説明】
【０００１】
【発明の属する技術分野】
本発明は、通常の状態では印刷インキよりなる画像や反射・回折光が互いに干渉して再生されるホログラム画像や回折格子画像等の画像が見る角度によってカラーシフトして観察され、しかも専用の検証媒体を介して観察した時には、色相が変化して観察されるようにした偏光性を示す偽造防止媒体およびにその真偽判定方法である。
【０００２】
【従来の技術】
従来より、偽造防止や遊びを目的として、所望の操作を施すことにより通常の状態とは異なる状態で観察されるようにした画像形成体が種々ある。その中には、所望の操作を施すことにより潜像が現出するようにした画像形成体がある。
例えば、万線のピッチの隙間を利用して隠し文字等を入れ、万線部分を隠蔽することで隠し文字が現れるようにした万線画や、透明インキメジウム中にフィラーを入れたインキにより所望の潜像パターンを印刷し鉛筆でその部分を擦ると鉛筆の粉が印刷部分に付着して隠し文字が現れるよにした鉛筆出し印刷（デコマット）である。これらの潜像はよく見ると所定の操作をして可視化する前にもその内容が分かってしまうため、本格的な潜像というよりは、遊び用として専ら使用されている。
【０００３】
一方、特殊インキを使用して潜像を形成することもよく行われている。不可逆性感熱発色インキは熱をかけることによって発色する特殊インキで、白色もしくは無色透明の不可逆性感熱発色インキは潜像を形成するための画像形成用材料としては有効であるが、このインキで形成された潜像を発色させて可視化させるためには熱源装置が必要であり、しかも一回可視画像として発色表示させたものを消色することができないため、用途が限定される。
また、酸化チタン等の金属よりも硬いフィラーを含有させた白色インキがあり、このインキで白色の紙に潜像を印刷し、この部分をコイン等で擦ることにより可視像を表示させる方法がある。この潜像はその上にマット調のニスを設けることにより単に観察しただけではその存在を確認できなくすることができるが、可視化して表示できるのは一回限りであることより用途が限定される。
【０００４】
一方、発・消色の変換が繰り返し可能な画像形成用材料として可逆性感熱発色インキ（サーモクロミックインキ）がある。このサーモクロミックインキは熱をかけることにより可逆的に発・消色するインキで、熱を加えると発色もしくは消色し、しばらく放置すると元の状態に戻るものである。このインキも潜像もしくは可視画像を隠蔽して潜像化するための、あるいは加熱により色相が変化する画像を形成するための画像形成用材料として使われているが、耐性、特に耐熱性が弱いことより用途が限定される。
また、フォトクロミックインキは、電磁波を照射することにより発色するインキであり、白色もしくは無色透明のインキが潜像を形成するための、あるいは電磁波の照射により色相が変化する画像を形成するための画像形成用材料としてよく用いられているが、耐性、特に耐光性が弱いことより用途が限定されている。また、蛍光インキは紫外線や赤外線等を照射することにより蛍光を発光するインキであり、白色または無色透明のインキが潜像形成用のインキとして、あるいは紫外線等の照射により色相が変化する画像の形成用インキとしてよく用いられている。この蛍光インキには有機タイプと無機タイプがあり、有機タイプのものは印刷インキ中に有機蛍光体をごく少量含有するだけで発光が確認されるが、耐光性が弱いため用途が限定される。また、無機タイプのものは印刷インキ中に無機蛍光体を多く入れる必要があり（１０〜２０％程度）、それによって印刷された潜像はそのままではその存在が目視でわかってしまうため、デザイン等に工夫が必要である。
【０００５】
さらに、赤外光を吸収する特殊インキもあり、このインキにより画像を形成し、さらにこの上に前記画像を隠蔽して目視確認できないように赤外線領域の光は透過する隠蔽層を設けることにより、前記画像を潜像化する方法もあるが、このようにして潜像化したものを可視化して観察者が認識できるようにするためには赤外線カメラ等が必要であり、装置的に大がかりとなる。
また、可視光域では白色もしくは無色であるが赤外線領域に吸収のあるインキ（ＩＶインキ）で潜像を形成することもあるが、これも前記同様赤外線カメラ等が必要である。
【０００６】
他方、特殊インキを使用して潜像を形成する以外に、網点や万線のモアレ（干渉縞）のピッチもしくは角度を部分的に変えることにより潜像を形成する方法もある。これらの潜像は整然と並んだ網点もしくは万線を有する透明フィルムをその上に重ねることでモアレが発生し、可視化される。このような構成の潜像は、簡単な表示媒体の使用で繰り返しの可視化が可能であるが、複雑な潜像パターンを表現できないという問題がある。
また、磁気記録可能な保磁力（約３００Ｏｅ以上）のある磁性層の一部をパターン状に磁化させて潜像として内在化させておき、磁性層上に鉄粉をふりかけることで磁化されている部分（潜像部分）に鉄粉を集めて潜像を可視化する方法もある。しかし、この方法では潜像を可視化させる工程が煩雑であり、また潜像の書き換えが可能であることより用途が限定される。
【０００７】
一方、近年の電子写真技術を利用したコピー機の急速な普及とコピー技術の向上に伴い、カラーコピー機を利用すれば誰でもが原稿か複写物かの見分けが極めて困難な複写物を容易に作成することができるようになった。このように、カラーコピーは便利である反面、株券、債券、約束手形、小切手などの有価証券や、入場券、搭乗券等の印刷物が容易に偽造されるという問題を生み出している。そこで、最近は不正なコピーを牽制し、コピーに対するセキュリティ性を高める手段として、各種のコピー防止技術が開発、改良され、これらの各種印刷物に施されている。例えば、透かしを入れた紙、着色用紙、チップ入り紙等の基材自体に工夫を凝らしたコピー防止技術や、地紋、彩紋、棒彩紋、ロゴライン等の印刷および蛍光インキ、消色インキ等の特殊インキを使用した特殊印刷によるコピー防止技術、また、印刷原稿内に複写禁止対象物であることを示す情報を含ませて作成する電子透かしと呼ばれるコピー防止技術等である。しかし、これらは製造工程が煩雑になり、コスト高になる等の問題があった。
【０００８】
一方、従来から、ホログラムは光の干渉を用いて立体画像や特殊な装飾画像を表現でき、その製造方法は高度な製造技術を要するため、偽造防止手段として有効であり、クレジットカード、有価証券、証明書類等の一部あるいは全面に使用されている。
ホログラムは製造方法により、レリーフ型ホログラムおよび体積型ホログラムに分けられる。まず、レリーフ型ホログラムは、光学的撮影方法により微細な凹凸パターンからなるレリーフ型のマスターホログラムを作製し、これから電気メッキ法により凹凸パターンを複製したニッケル製のプレス版を複製し、このプレス版をホログラム形成層上に加熱押圧するという周知の方法により製造するホログラムである。また、感光性樹脂等の記録材を用いて、体積方向に干渉縞を記録するのが体積型ホログラムである。この型のホログラムでは、リップマンホログラムと呼ばれるものが一般に使用されており、感光性樹脂の屈折率を体積方向に変化させ、反射型ホログラムとしたものである。
これらのホログラムは偽造防止手段としては有効なものではあるが、最近は他の偽造防止技術と組み合わせてより高い偽造防止効果を確保したいという要求が日増しに高まってきている。
【０００９】
【発明が解決しようとする課題】
以上、説明してきたように偽造防止効果をより高めるために、真偽判定の検証機能を有する潜像や変色性画像等を施した媒体の検討が従来から進められているが、いずれも一長一短がある。
本発明は以上のような状況を背景とし、通常の状態では印刷インキよりなる画像や反射・回折光が互いに干渉して再生されるホログラム画像や回折格子画像等の画像が見る角度によって観察され、しかも専用の検証媒体を介して観察した時には、偏光層の色相が変化して観察されるようにし、その偽造防止機能をより向上させた偏光性を示す偽造防止媒体およびその真偽判定方法の提供を課題とする。
【００１０】
【課題を解決するための手段】
上記の課題を達成すべくなされ、請求項１に記載の発明は、少なくとも、保護層、回折光を生じさせる構造が形成された層である回折構造形成層、屈折率が該回折構造形成層の平均の屈折率よりも高い層である高屈折率層、有色の層である有色層、支持体、および、粘着層を、この相対的順序で有する積層体であり、前記回折構造形成層は、少なくとも、入射した光の右回転または左回転の少なくともいずれかの一部の偏光を反射する顔料である偏光性顔料を含有することを特徴とする偏光性を示す偽造防止媒体である。
【００１１】
また、請求項２に記載の発明は、少なくとも、保護層、回折光を生じさせる構造が形成された層である回折構造形成層、屈折率が該回折構造形成層の平均の屈折率よりも高い層である高屈折率層、有色の支持体である有色系支持体、および、粘着層を、この相対的順序で有する積層体であり、前記回折構造形成層は、少なくとも、入射した光の右回転または左回転の少なくともいずれかの一部の偏光を反射する顔料である偏光性顔料を含有することを特徴とする偏光性を示す偽造防止媒体である。
【００１２】
さらにまた、請求項３に記載の発明は、少なくとも、透明な支持体である透明支持体、回折光を生じさせる構造が形成された層である回折構造形成層、および、屈折率が該回折構造形成層の平均の屈折率よりも高い層である高屈折率層を、この相対的順序で有する積層体が、該高屈折率層の側で粘着層を介して被貼着体に貼り付けてあり、前記回折構造形成層は、少なくとも、入射した光の右回転又は左回転の少なくともいずれかの一部の光を反射する顔料である偏光性顔料を含有することを特徴とする偏光性を示す偽造防止媒体である。
ここで粘着層を有色系にするか否かについては、次のように設計する。即ち、もし高屈折率層と粘着層との間にこれらとは別に有色層（有色である有色系の層）を設ける場合には、この粘着層自体は、例えば着色剤を含有させて有色系としても、あるいは、特に着色剤を含有させず無色系としても、いずれでもよい。他方、もし前記有色層を設けない場合には、粘着層自体には、着色剤を含有させて有色系とする。
【００１３】
さらにまた、請求項４に記載の発明は、少なくとも、保護層、回折光を生じさせる構造が形成された層である回折構造形成層、屈折率が該回折構造形成層の平均の屈折率よりも高い層である高屈折率層、および、有色の粘着層である有色系粘着層を、この相対的順序で有する積層体であり、前記回折構造形成層は、少なくとも、入射した光の右回転または左回転の少なくともいずれかの一部の偏光を反射する顔料である偏光性顔料を含有することを特徴とする偏光性を示す偽造防止媒体である。
【００１４】
さらにまた、請求項５に記載の発明は、少なくとも、透明な支持体である透明支持体、回折光を生じさせる構造が形成された層である回折構造形成層、屈折率が該回折構造形成層の平均の屈折率よりも高い層である高屈折率層、および、有色の粘着層である有色系粘着層を、この相対的順序で有する積層体であり、前記回折構造形成層は、少なくとも、入射した光のうち右回転または左回転の少なくともいずれかの一部の偏光を反射する顔料である偏光性顔料を含有することを特徴とする偏光性を示す偽造防止媒体である。
【００１５】
さらにまた、請求項６に記載の発明は、少なくとも、支持体、該支持体からの剥離性を持った保護層である剥離兼保護層、回折光を生じさせる構造が形成された層である回折構造形成層、屈折率が該回折構造形成層の平均の屈折率よりも高い層である高屈折率層、有色層、および接着層を、この相対的順序で有する積層体であり、前記回折構造形成層は、少なくとも、入射した光のうち右回転または左回転の少なくともいずれかの一部の偏光を反射する顔料である偏光性顔料を含有することを特徴とする偏光性を示す偽造防止媒体である。
【００１６】
さらにまた、請求項７に記載の発明は、少なくとも、支持体、該支持体からの剥離性を持った保護層である剥離兼保護層、回折光を生じさせる構造が形成された層である回折構造形成層、屈折率が該回折構造形成層の平均の屈折率よりも高い層である高屈折率層、および、有色の接着層である有色系接着層を、この相対的順序で有する積層体であり、前記回折構造形成層は、少なくとも、入射した光のうち右回転または左回転の少なくともいずれかの一部の偏光を反射する顔料である偏光性顔料を含有することを特徴とする偏光性を示す偽造防止媒体である。
【００１７】
さらにまた、請求項８に記載の発明は、請求項１乃至７のいずれかに記載の偏光性を示す偽造防止媒体において、前記回折構造形成層が、入射した光の右回転の少なくとも一部の光を反射する顔料である右偏光性顔料と入射した光の左回転の少なくとも一部の光を反射する顔料である左偏光性顔料を含有し、且つ、該右偏光性顔料と該左偏光性顔料とは色相が相違することを特徴とする。
【００１８】
さらにまた、請求項９に記載の発明は、請求項１乃至７のいずれかに記載の偏光性を示す偽造防止媒体において、前記回折構造形成層が、入射した光の右回転の少なくとも一部の光を反射する顔料である右偏光性顔料を含有し右偏光性を示す回折構造形成層と、入射した光の左回転の一部の光を反射する顔料である左偏光性顔料を含有し左偏光性を示す回折構造形成層を備え、且つ、該右偏光性顔料と該左偏光性顔料とは色相が同じであることを特徴とする。
【００１９】
さらにまた、請求項１０に記載の発明は、請求項１乃至９のいずれかに記載の偏光性を示す偽造防止媒体において、前記右偏光性顔料がねじれ軸の回転方向が右巻きである右偏光コレステリック高分子液晶顔料であることを特徴とする。
【００２０】
さらにまた、請求項１１に記載の発明は、請求項１乃至９のいずれかに記載の偏光性を示す偽造防止媒体において、前記左偏光性顔料がねじれ軸の回転方向が左巻きである左偏光コレステリック高分子液晶顔料であることを特徴とする。
【００２１】
さらにまた、請求項１２に記載の発明は、請求項１乃至１１のいずれかに記載の偏光性を示す偽造防止媒体を、円偏光板を介して目視するステップを経て真偽判定を行う真偽判定方法であって、該円偏光板として、右回転偏光板および左回転偏光板の両方を用いることを特徴とする偽造防止媒体の真偽判定方法である。
【００２２】
さらにまた、請求項１３に記載の発明は、請求項１２に記載の偽造防止媒体の真偽判定方法において、前記円偏光板を介して目視するステップで、右回転偏光板と左回転偏光板の両方を並べて前記偽造防止媒体にかざし、該右回転偏光板を介した像と該左回転偏光板を介した像を並べて見ることを特徴とする。
【００２３】
【発明の実施の形態】
以下、本発明の実施の形態を示す図面を参照して詳細に説明する。
図１は本発明の偏光性を示す偽造防止媒体１を示す平面図であり、図２は図１に示すの偏光性を示す偽造防止媒体１のＸ−Ｘ’線における断面説明図であり、図３は、図１に示す偏光性を示す偽造防止媒体１に左回転の円偏光板２２と右回転の円偏光板２１を隣り合わせに並べて接合して一体化してなる真偽判定フィルター（以下、左右回転の真偽判定フィルター２という）を乗せて真偽の判定を行っているときに観察される色相の変化の状況を示す説明図であり、図４は図３に示す状況をＷ−Ｗ’線における断面で見たときの様子を示す断面説明図である。また、図５は本発明の偏光性を示す偽造防止媒体３を示す平面図であり、図６は図５に示す偏光性を示す偽造防止媒体３のＹ−Ｙ’線における断面説明図であり、図７は図５に示す偏光性を示す偽造防止媒体３の上に右回転の円偏光板からなる真偽判定フィルター（以下、右回転の真偽判定フィルター５という）を乗せて真偽の判定を行っているときの状態を示す説明図であり、図８は図７に示す状態をＶ−Ｖ’線における断面で見たときの様子を示す断面説明図であり、図９は図５に示す偏光性を示す偽造防止媒体３の上に左回転の円偏光板からなる真偽判定フィルター（以下、左回転の真偽判定フィルター６という）を乗せて真偽の判定を行っているときの状態を示す説明図であり、図１０は図９に示す状態をＺ−Ｚ’線における断面で見たときの様子を示す断面説明図である。
【００２４】
偏光性を示す偽造防止媒体１は、保護層１１、回折構造形成層１２、高屈折率層１３、有色層１４、支持体１５および粘着層１６がこの順序で積層された構成となっており、目視角度を変えることによりカラーシフト効果を示すホログラム画像や回折格子画像等を視認することができる。即ち、図２に示すように偽造防止媒体１が自然光１７の照射を受けると、視点１８および視点１９においてホログラム画像や回折格子画像等が異なった色相で視認されるようになる。この偏光性を示す偽造防止媒体１は、高屈折率層１３の下層には有色層１４が設けてあるため、前述した色相の変化はより鮮明になるようになっている。本明細書でいう回折構造形成層とは、ここに光が当たった場合に回折光を生じる構造をしており、例えば、微細な回折格子やホログラムを生じる微細な凹凸等が設けてある層である。また、粘着層は常温で接着性を発現している層である。
【００２５】
一方、この偏光性を示す偽造防止媒体１は、左右回転の真偽判定フィルター２をかざしてみると、自然光２３が左右回転の真偽判定フィルター２の右回転の円偏光板２１側を通過することで右回転の偏光２４、２５となるが、偏光性を示す回折構造形成層１２中に、右巻きのねじれ構造を有するコレステリック高分子液晶顔料が含有されることから、入射してきた右回転の偏光２４、２５の内、そのねじれピッチに等しい波長の右回転の偏光２５のみを偏光性を示す回折構造形成層１２の表面で反射し、その反射光２６を真偽判定者は視認することができる。一方、左右回転の真偽判定フィルター２の左回転の円偏光板２１側を通過した左回転の偏光２８、２９は、偏光性を示す回折構造形成層１２中に、左巻きのねじれ構造を有するコレステリック高分子液晶顔料が含有されることから、入射してきた左回転の偏光２８、２９の内、そのねじれピッチに等しい波長の左回転の偏光２９のみを偏光性を示す回折構造形成層１２表面で反射し、その反射光３０を真偽判定者は視認することができる。（図３、４参照）
【００２６】
一方、図５や図６等に示す偏光性を示す偽造防止媒体３は、保護層４０、右回転性を示す回折構造形成層４１と左回転性を示す回折構造形成層４２からなる回折構造形成層４９、高屈折率層１３、有色層１４がこの順序で積層された構成の積層体４がその有色層１４側で接着層４５を介して被貼着体６０に貼り付けて一体化した構成となっており、目視方向を変えることによりホログラム画像や回折格子画像等が異なった色相で視認されるようになる。即ち、図６に示すように自然光４６の照射を受け、積層体４は視点４７および視点４８において異なる色相を呈するようになる。偏光性を示す偽造防止媒体３を構成するこの積層体４は回折構造形成層４９の下層に有色層４４が設けられているため、前述した色相の変化はより鮮明になるようになっている。本明細書でいう接着層とは加熱により接着性を発現する層である。
【００２７】
他方、偏光性を示す偽造防止媒体４の上に右回転の円偏光板からなる真偽判定フィルター５を乗せて自然光５１の照射下で右回転の真偽判定フィルター５を介して観察すると、自然光５１が右回転の真偽判定フィルター５を通過することで右回転の偏光となるが、偽造防止媒体３を構成する積層体４の右偏光性を示す回折構造形成層４１は、右巻きのねじれ構造を有するコレステリック高分子液晶顔料を含有するため、入射してきた右回転の偏光５２、５３の内、そのねじれピッチに等しい波長の右回転の偏光５３のみを右偏光性を示す回折構造形成層４１表面で反射し、その反射光５５を真偽判定者は視認することができる。一方、左偏光性を示す回折構造形成層４２は、左巻きのねじれ構造を有するコレステリック高分子液晶顔料を含有するため、入射してきた右回転の偏光５２は全て透過し、その下層にある有色層４３での反射光５４を真偽判定者は視認することができる。
【００２８】
また、図９は、図５に示した偏光性を示す偽造防止媒体３の上に左回転の円偏光板からなる真偽判定フィルター６を乗せて真偽の判定を行っているときの状況を示しており、さらに図１０は、図９に示した状況をＺ−Ｚ’線における断面で見たときの様子を模式的に示しているが、これからも理解できるように、照射された自然光５１が左回転の真偽判定フィルター６を通過することで左回転の偏光となるが、偽造防止媒体３の左偏光性を示す回折構造形成層４２は、左巻きのねじれ構造を有するコレステリック高分子液晶顔料を含有するため、入射してきた左回転の偏光５６、５７の内、そのねじれピッチに等しい波長の左回転の偏光５６のみを左偏光性を示す回折構造形成層４２の表面で反射し、その反射光５８を真偽判定者は視認することができる。一方、右偏光性を示す回折構造形成層４１は、右巻きのねじれ構造を有するコレステリック高分子液晶顔料を含有するため、入射してきた左回転の偏光５６、５７は全て透過し、その下層にある有色層４４での反射光５９を真偽判定者は視認することができる。この結果、真偽の判定はこれらの色相の変化を確認し、真偽の検証にかけたこの偏光性を示す偽造防止媒体が偽造品でないものと判断できる。
【００２９】
このような構成に係る偏光性を示す偽造防止媒体を構成する保護層１１、４０は、回折構造形成層を外傷から保護し、また回折構造形成層１２、４９で回折を生じさせる構造を付与する際の痕跡、例えば転写時の熱圧から版痕による視認性不良を防ぐ役割を担うものである。この層の形成用材料としては、例えば、アクリル系樹脂、ウレタン系樹脂、塩化ビニル樹脂−酢酸ビニル共重合樹脂、ポリエステル系樹脂、メラミン系樹脂、エポキシ系樹脂、ポリスチレン系樹脂、ポリイミド系樹脂等の従来公知の熱可塑性樹脂、熱硬化性樹脂、紫外線又は電子線硬化性樹脂を単独で、あるいは混合物として用いられる。さらに、これらには樹脂を架橋する硬化剤、ポリエチレンワックス、カルナバワックス、シリコンワックス、等のワックス類、あるいは炭酸カルシウム、ステアリン酸亜鉛、シリカ、アルミナ、タルク等の体質顔料、シリコーン油脂等の油脂類の透明性を損なわない範囲で添加をすることができる。この保護層に用いる樹脂は、例えば、グラビア印刷法、スクリーン印刷法、ノズルコーター印刷法等の既知の塗布手段及びオフセット印刷法、フレキソ印刷法等の印刷手段により設ければよい。
【００３０】
回折構造形成層１２、４９は、後述する偏光性顔料を含有し、これらと親和性があり、かつ、熱圧による形成性が良好で、プレスムラが生じ難く、回折により明るい再生像が得られる材料であって、ポリカーボネート樹脂、ポリスチレン樹脂、ポリ塩化ビニル樹脂等の熱可塑性樹脂、不飽和ポリエステル、メラミン樹脂、エポキシ樹脂等の熱硬化性樹脂、あるいはラジカル重合性不飽和基を有する紫外線又は電子線硬化性樹脂を単独あるいは複合して用いることができる。また、上記以外のものでも、ホログラムのレリーフパターンが形成可能である安定性を有する材料で有れば使用可能である。
【００３１】
偏光性顔料としてはコレステリック高分子液晶顔料が例示できる。このコレステリック高分子液晶顔料はキラル相を有する三次元架橋性液晶物質を配向し、三次元的に架橋し、所望の粒度に粉砕して得られた顔料である。この顔料によって反射した光は円偏光である。
液晶性物質の中でも、コレステリック液晶はねじれ構造を有し、そのねじれ軸に沿って、光の屈折率が周期的に変動するため、ピッチに等しい波長の光を選択的に反射する。従って、ピッチを制御することで所望のコレステリック色を作り出すことが可能である。また、ねじれ構造を有する液晶は、各分子が層を成して配置されており、層中で均一に配列されることで、初めてその光学的特性を形成する。この場合、分子は層毎にその優先方向を変えるので、ねじれ構造が生じる。各分子の配向は公知の方法、例えば配向層または電界または磁界によって制御できる。また、その固定化の代表的な方法としては、キラル相を有する三次元架橋性液晶物質と多官能性重合性化合物を組み合わせ、紫外線照射することで、３次元架橋させ、ねじれ構造を固定化する方法が挙げられる。
【００３２】
コレステリック高分子液晶の出発物質としては、紫外線から赤外線の光の波長に等しいピッチを有するねじれ構造を有する全てのコレステリック液晶物質が適用できる。即ち、キラル相を有する液晶物質はネマチック、スメクチックまたはディスコチック構造にキラル物質を加えることで製造できる。キラル物質の種類および分子量がねじれ構造のピッチ、延いては反射光の波長を決定する。該構造のねじれ方向は左向巻きでも右巻きでも良い。さらに、出発物質は重合性基、重縮合性基または重付加に有効な基を有し、これらの基の内、少なくとも一部は二官能性、三官能性及び多官能性を示し、例えば、メタクリルオキシ基、アクリルオキシ基等を有することが好ましく、３次元架橋性液晶ポリオルガノシロキサンが適当である。
【００３３】
コレステリック高分子液晶顔料の製造方法は以下のようである。
まず、３次元架橋性液晶ポリオルガノシロキサンと光重合開始剤の混合溶液を、金属支持体、プラスチック支持体またはガラス支持体等の支持体上に加温しながらドクターを用いて剪断力を加えながら塗布し、液晶分子を配向させる。次に、液晶層に紫外線を照射し、三次元架橋させる。そして最後に、三次元架橋した液晶層を支持体から剥離し、万能ミル等で粉砕し、フレーク状の顔料とする。
顔料の大きさは５μｍ〜５ｍｍの粒度を有し、１〜１００μｍ、好ましくは５〜５０μｍの厚さのものとする。前記支持体は場合により、例えばポリイミド又はポリビニルアルコールから成る配向層を有していても良い。
また、液晶分子の配向方法としては、２枚のポリエチレンテレフタレートシートを使用し、このシート間で剪断力を加えて配向させる方法もある。
【００３４】
上記偏光性を示す回折構造形成層１２、４９は、例えば偏光性顔料を結着剤、分散剤およびその他各種助剤中に含有させたインキによりグラビア印刷法、スクリーン印刷法等の各印刷方法により形成する。具体的には、コレステリック高分子液晶顔料を１０〜５０重量％含んだインキが適用できる。
【００３５】
このような回折構造形成層はその回折効率をより高めるためにその下に回折構造形成層を形成する材料と屈折率の異なる、屈折率が回折構造形成層の平均の屈折率より高い層である高屈折率層を設ける。この高屈折率層を設けることにより、回折効率が向上し、より鮮明な画像や色の変化をもたらす。用いる材料としては、例えば、Ｆｅ２Ｏ３、ＴｉＯ２、ＣｄＳ、ＣｅＯ２、ＺｎＳ、ＰｄＣｌ２、ＣｄＯ、Ｓｂ２Ｏ３、ＷＯ３、ＳｉＯ、Ｓｉ２Ｏ３、Ｉｎ２Ｏ３、Ｐｂ０２、Ｔａ２Ｏ３、ＺｎＯ、ＺｒＯ２等の高屈折率材料やより反射効果の高いＡｌ、Ｓｎ、Ｃｒ、Ｎｉ、Ｃｕ、Ａｕ等の金属材料が挙げられ、これら材料を単独あるいは積層して使用できる。これらの材料は真空蒸着法、スパッタリング等の公知の薄膜形成技術にて形成され、その層厚は用途によって異なるが、５〜１０００ｎｍ程度で形成される。上記以外でも、高屈折率層を構成する材料としては、その屈折率が、回折構造形成層で使用する高分子材料（屈折率ｎ＝１．３〜１．５）よりも高い材料であれば、上記の無機材料以外の有機系、有機無機複合体、有機系材料に無機系フィラーを分散したものであっても使用可能である。これらの材料をグラビア印刷法、ダイコート法、スクリーン印刷法等の公知のコーティング法を用いて、０．１μｍ〜１０μｍの厚さで形成する。さらには、上記以外の材料であっても反射性を有した材料であれば、適宜使用することが可能である。
【００３６】
また、接着層４５を構成する材料としては、例えば、アクリル系樹脂、ウレタン系樹脂、塩化ビニル樹脂−酢酸ビニル共重合樹脂、ポリエステル系樹脂、メラミン系樹脂、エポキシ系樹脂、ポリスチレン系樹脂等の従来公知の熱可塑性樹脂が適用でき、これらを用いグラビア印刷法やマイクログラビア印刷法などの公知のコーティング法を用いて１μｍから１０μｍの厚さで形成する。
【００３７】
また、粘着層１６を構成する材料としては、アクリル系樹脂、ウレタン系樹脂、エポキシ系樹脂等の熱可塑性樹脂を単独又は混合して用いることができ、グラビア印刷法やマイクログラビア印刷法などの公知のコーティング法を用いて１μｍから１０μｍの厚さで形成する。
【００３８】
一方、支持体１５は、ポリエチレンテレフタレート、ポリ塩化ビニル、ポリエステル、ポリカーボネート、ポリメタクリル酸メチル、ポリスチレン等の合成樹脂、天然樹脂のフィルム、合成紙、紙、ガラスなどから単独で選択されたもの、または上記より選択されて組み合わされた複合体等が使用可能である。
【００３９】
また、真偽の判定に際して使用される左右回転の真偽判定フィルター２や右回転の真偽判定フィルター５さらには左回転の真偽判定フィルター６は、円偏光板からなるものであり、ＰＶＡ延伸フィルムにヨードを吸収させたＰＶＡ−ヨウ素型、二色性染料型、金属または金属化合物含有型、ポリエン型などの高分子多結晶型等の円偏光板からなり、より具体的にはＰＶＡ−ヨウ素型、二色性染料型フィルムが用いられた偏光フィルムに１／４λ波長位相差フィルムを重ねたものである。このフィルターは位相差を１／４λ分進めるか遅らすかで、右または左の回転方向が決まる。
【００４０】
【実施例】
具体的な実施例を挙げて、本発明をより詳細に説明する。
＜実施例１＞
厚み１６μｍの透明ポリエチレンテレフタレート（ＰＥＴ）フィルムからなる支持体上に、下記［保護層の組成］からなる保護層材料インキをグラビア法で乾燥温度６０℃、厚み０．４μｍで塗布した。次に、下記［偏光性を示す回折構造形成層の組成］からなる回折構造形成層材料インキをグラビア印刷法にて、乾燥温度８０℃、厚み１．０μｍで塗布し、回折構造形成層転写箔原反を得た。
次いで、ホログラムレリーフパターンを有するニッケル製の画像金型を１００℃に加熱し、公知のロールエンボス法により、回折構造形成層上に押圧することで、回折構造形成層上にレリーフパターンを形成した。
【００４１】
上記方法でレリーフパターンを形成した回折構造形成層上に、真空蒸着法を用いて膜厚０．０５μｍのＺｎＳ蒸着薄膜層を形成して、高屈折率膜を設けた。次に、下記［有色層の組成］からなる有色層インキをグラビア印刷法にて、乾燥温度８０℃、塗布厚２．０μｍ塗布し、有色層を設けた。次に、下記からなる接着層材料インキをグラビア印刷法にて、乾燥温度８０℃、塗布厚２．０μｍ塗布し、偏光性を示す偽造防止媒体の転写箔を得、カード等の媒体にロール転写法等にて熱融着させ、回折構造形成層の支持体を剥がすことで、本発明の媒体を得た。
【００４２】
［保護層の組成］
アクリル樹脂                                            １０重量部
メチルエチルケトン                                      ４５重量部
トルエン                                                ４５重量部
［回折構造形成層の組成］
塩化ビニル−酢酸ビニル共重合体                          ２０重量部
ウレタン樹脂                                            １０重量部
コレステリック液晶顔料（右回転）（ワッカーケミカル社製）  １０重量部
コレステリック液晶顔料（左回転）（ワッカーケミカル社製）  １０重量部
メチルエチルケトン                                                                            ２５重量部
トルエン                                                ２５重量部
［有色層の組成］
アクリル樹脂                                            １５重量部
ポリエステル樹脂                                        ２０重量部
カーボンブラック                                          ５重量部
メチルエチルケトン                                      ３０重量部
トルエン                                                ３０重量部
［接着層の組成］
アクリル樹脂                                            １０重量部
ポリエステル樹脂                                        １０重量部
メチルエチルケトン                                      ３０重量部
トルエン                                                ５０重量部
【００４３】
得られた偏光性を示す偽造防止媒体は、見る角度によってカラーシフト効果を有するホログラム画像を視認できた。また、右回転の真偽判定フィルターを通して見ると偏光性を示す回折構造形成が光沢感のある赤色に見え、左回転の真偽判定フィルターを通してみると青色に見えることより、カラーシフトするホログラム画像だけでなく、フィルターにてさらなる真偽判定ができることより、より一層偽造防止効果が高まった。
【００４４】
＜実施例２＞：異なる色相の顔料
厚み２５μｍの透明ポリエチレンテレフタレート（ＰＥＴ）フィルムからなる支持体上に、下記［偏光性を示す回折構造形成層の組成］からなる回折構造形成層材料インキをグラビア印刷法にて、乾燥温度８０℃、厚み１．０μｍで塗布し、回折構造形成層転写箔原反を得た。
【００４５】
次いで、ホログラムレリーフパターンを有するニッケル製の画像金型を１００℃に加熱し、公知のロールエンボス法により、回折構造形成層上に押圧することで、回折構造形成層上にレリーフパターンを形成した。
上記方法でレリーフパターンを形成した回折構造形成層上に、真空蒸着法を用いて膜厚０．０５μｍのＺｎＳ蒸着薄膜層を形成して、高屈折率膜を設けた。次に、下記［有色系粘着層の組成］からなる有色系粘着層インキをグラビア印刷法にて、乾燥温度８０℃、塗布厚２．０μｍ塗布し、有色系粘着層を設け、本発明の媒体を得た。
【００４６】
［偏光性を示す回折構造形成層の組成］
塩化ビニル−酢酸ビニル共重合体                          ２０重量部
ウレタン樹脂                                            １０重量部
コレステリック液晶顔料（右回転）（ワッカーケミカル社製）  １０重量部
コレステリック液晶顔料（左回転）（ワッカーケミカル社製）  １０重量部
メチルエチルケトン                                                                            ２５重量部
トルエン                                                ２５重量部
［有色系粘着層の組成］
アクリル樹脂                                            ３５重量部
カーボンブラック                                          ５重量部
酢酸エチル                                              ３０重量部
トルエン                                                ３０重量部
【００４７】
得られた偏光性を示す偽造防止媒体は、見る角度によってカラーシフト効果を有するホログラム画像を視認できた。また、右回転の真偽判定フィルターを通して見ると偏光性を示す回折構造形成が光沢感のある赤色に見え、左回転の真偽判定フィルターを通してみると青色に見えることより、カラーシフトするホログラム画像だけでなく、フィルターにてさらなる真偽判定ができることより、より一層偽造防止効果が高まった。
【００４８】
＜実施例３＞：同じ色相の顔料（似た色相）
厚み１６μｍの透明ポリエチレンテレフタレート（ＰＥＴ）フィルムからなる支持体上に、下記［保護層の組成］からなる保護層材料インキをグラビア法で乾燥温度６０℃、厚み０．４μｍで塗布した。次に、下記［偏光性を示す回折構造形成層の組成１］からなる回折構造形成層材料インキとを下記［偏光性を示す回折構造形成層の組成２］からなる回折構造形成層材料インキをグラビア印刷法にてパターンで塗り分け、乾燥温度８０℃、厚み２．０μｍで塗布し、回折構造形成層転写箔原反を得た。
【００４９】
次いで、ホログラムレリーフパターンを有するニッケル製の画像金型を１００℃に加熱し、公知のロールエンボス法により、回折構造形成層上に押圧することで、回折構造形成層上にレリーフパターンを形成した。
上記方法でレリーフパターンを形成した回折構造形成層上に、真空蒸着法を用いて膜厚０．０５μｍのＳｉ２Ｏ３蒸着薄膜層を形成して、高屈折率膜を設けた。次に、下記［有色層の組成］からなる有色層インキをグラビア印刷法にて、乾燥温度８０℃、塗布厚１．０μｍ塗布し、有色層を設けた。次いで、下記［粘着層の組成］からなる粘着層材料インキをグラビア印刷法にて、乾燥温度８０℃、塗布厚１０．０μｍ塗布し、粘着層を設け、抜き加工を行い、右偏光性を示す回折構造形成と左偏光性を示す回折構造形成からなる偏光性を示す偽造防止媒体を得た。
【００５０】
［保護層の組成］
アクリル樹脂                                            １０重量部
メチルエチルケトン                                      ４５重量部
トルエン                                                ４５重量部
［右偏光性を示す回折構造形成の組成］
アクリルポリオール樹脂                                  ２０重量部
ヘキサメチレンジイソシアネート                            ３重量部
コレステリック液晶顔料（右回転）（ワッカーケミカル社製）  １０重量部
メチルエチルケトン                                      ４０重量部
トルエン                                                ２７重量部
［左偏光性を示す回折構造形成の組成］
アクリルポリオール樹脂                                  ２０重量部
ヘキサメチレンジイソシアネート                            ３重量部
コレステリック液晶顔料（左回転）（ワッカーケミカル社製）  １０重量部
メチルエチルケトン                                      ４０重量部
トルエン                                                ２７重量部
［有色層の組成］
アクリル樹脂                                            １５重量部
ポリエステル樹脂                                        ２０重量部
カーボンブラック                                          ５重量部
メチルエチルケトン                                      ３０重量部
トルエン                                                ３０重量部
［粘着層の組成］
アクリル樹脂                                            ４０重量部
酢酸エチル                                              ３０重量部
トルエン                                                ３０重量部
【００５１】
得られた偏光性を示す偽造防止媒体は、見る角度によって緑色から青色へのカラーシフト効果を有するホログラム画像を視認できた。また、右回転の真偽判定フィルターを通して見ると右偏光性を示す回折構造形成のパターン状に光沢感のある緑色に見え、一方、左回転の真偽判定フィルターを通してみるとその左偏光性を示す回折構造形成のパターン状に光沢感のある緑色に見えた。
カラーシフト効果を有するホログラム画像だけでなく、フィルターにてさらなる真偽判定ができることより、より一層偽造防止効果が高まった。
【００５２】
＜実施例４＞：箔方式
厚み２５μｍの透明ポリエチレンテレフタレート（ＰＥＴ）フィルムからなる支持体上に、下記［剥離兼保護層の組成］からなる剥離兼保護層インキをグラビア法で乾燥温度６０℃、厚み０．４μｍで塗布した。次に、下記［偏光性を示す回折構造形成層の組成］からなる回折構造形成層材料インキをグラビア印刷法にて、乾燥温度８０℃、厚み１．０μｍで塗布し、回折構造形成層転写箔原反を得た。
【００５３】
次いで、ホログラムレリーフパターンを有するニッケル製の画像金型を１００℃に加熱し、公知のロールエンボス法により、回折構造形成層上に押圧することで、回折構造形成層上にレリーフパターンを形成した。
上記方法でレリーフパターンを形成した回折構造形成層上に、真空蒸着法を用いて膜厚０．０５μｍのＺｎＳ蒸着薄膜層を形成して、高屈折率膜を設けた。次に、下記［有色層の組成］からなる有色層インキをグラビア印刷法にて、乾燥温度８０℃、塗布厚２．０μｍ塗布し、有色層を設けた。次に、下記からなる接着層インキをグラビア印刷法にて、乾燥温度８０℃、塗布厚２．０μｍ塗布し、偏光性を示す偽造防止媒体の転写箔を得、カード等の媒体にロール転写法等にて熱融着させ、回折構造形成層の支持体を剥がすことで、本発明の媒体を得た。
【００５４】
［剥離保護層の組成］
アクリル樹脂                                            １０重量部
メチルエチルケトン                                      ４５重量部
トルエン                                                ４５重量部
［回折構造形成層の組成］
塩化ビニル−酢酸ビニル共重合体                          ２０重量部
ウレタン樹脂                                            １０重量部
コレステリック液晶顔料（右回転）（ワッカーケミカル社製）  １０重量部
コレステリック液晶顔料（左回転）（ワッカーケミカル社製）  １０重量部
メチルエチルケトン                                      ２５重量部
トルエン                                                ２５重量部
［有色層の組成］
アクリル樹脂                                            １５重量部
ポリエステル樹脂                                        ２０重量部
カーボンブラック                                          ５重量部
メチルエチルケトン                                      ３０重量部
トルエン                                                ３０重量部
［接着層の組成］
アクリル樹脂                                            １０重量部
ポリエステル樹脂                                        １０重量部
メチルエチルケトン                                      ３０重量部
トルエン                                                ５０重量部
【００５５】
得られた偏光性を示す偽造防止媒体は、見る角度によってカラーシフト効果を有するホログラム画像を視認できた。
また、右回転の真偽判定フィルターを通して見ると偏光性を示す回折形成構造が光沢感のある赤色に見え、左回転の真偽判定フィルターを通してみると青色に見えることより、カラーシフトするホログラム画像だけでなく、フィルターにてさらなる真偽判定ができることより、より一層偽造防止効果が高まった。
【００５６】
【発明の効果】
以上述べたように、本発明の偏光性を示す偽造防止媒体は、観察されるホログラム画像や回折格子画像等がカラーシフト効果を有するだけでなく、右回転の真偽判定フィルターと左回転の真偽判定フィルター等の使用により、そのコレステリック高分子液晶顔料のねじれ回転に応じて、真偽判定フィルターの片方で反射、もう片方で吸収の効果が現れるようにもなり、これによりさらなる真偽判定の効果が期待される。
また、左偏光性コレステリック高分子液晶顔料および右偏光性コレステリック高分子液晶顔料の組み合わせ方法により、ＯＶＩ効果と同時にその媒体の色相を真偽判定フィルターの右回転と左回転とで色分解でき、これによりより一層の偽造防止効果が期待できる。
【図面の簡単な説明】
【図１】本発明の偏光性を示す偽造防止媒体を示す平面図である。
【図２】図２に示す偏光性を示す偽造防止媒体のＸ−Ｘ’線における断面説明図である。
【図３】図１に示す偏光性を示す偽造防止媒体に左右回転の真偽判定フィルターを乗せて真偽の判定を行っているときに観察される色相の変化の状況を示す説明図である。
【図４】図３に示す状況をＷ−Ｗ’線における断面で見たときの様子を示す断面説明図である。
【図５】本発明の偏光性を示す偽造防止媒体を示す平面図である。
【図６】図５に示す偏光性を示す偽造防止媒体のＹ−Ｙ’線における断面説明図である。
【図７】図５に示す偏光性を示す偽造防止媒体の上に右回転の円偏光板を乗せて真偽の判定を行っているときの状態を示す説明図である。
【図８】図７に示す状態をＶ−Ｖ’線における断面で見たときの様子を示す断面説明図である。
【図９】図５に示す偏光性を示す偽造防止媒体の上に左回転の真偽判定フィルターを乗せて真偽の判定を行っているときの様子を示す説明図である。
【図１０】図９に示す状態をＺ−Ｚ’線における断面で見たときの様子を示す断面説明図である。
【符号の説明】
１、３  偏光性を示す偽造防止媒体
２  左右回転の真偽判定フィルター
４  積層体
５  右回転の真偽判定フィルター
６  左回転の真偽判定フィルター
１１  保護層
１２  回折構造形成層
１３  高屈折率層
１４  有色層
１５  支持体
１６  粘着層
１７、２３、４６、５１  自然光
１８、１９、４７、４８  視点
２１  右回転の円偏光板
２２  左回転の円偏光板
２４、２５、５２、５３  右回転の入射光
２６、２７、３０、３１  反射光
２８、２９、５６、５７  左回転の入射光
４０  保護層
４１  右偏光性を示す回折構造形成層
４２  左偏光性を示す回折構造形成層
４３  高屈折率層
４４  有色層
４５  接着層
４９  回折構造形成層
５４、５５、５８、５９  反射光
６０  被貼着体
【図１】
2004163797.tif 000003
【図２】
2004163797.tif 000004
【図３】
2004163797.tif 000005
【図４】
2004163797.tif 000006
【図５】
2004163797.tif 000007
【図６】
2004163797.tif 000008
【図７】
2004163797.tif 000009
【図８】
2004163797.tif 000010
【図９】
2004163797.tif 000011
【図１０】
2004163797.tif 000012